(57)【要約】本発明は、１個以上のアミノ基と架橋可能な３個以上の官能基で官能化された１種以上のポリシロキサン又はシロキサンオリゴマーを含んでなるシリコーン組成物であって、該ポリシロキサン又はシロキサンオリゴマーがセルロース含有基材に難燃性を付与するシリコーン組成物を提供する。本発明の別の実施形態には、上記シリコーン組成物を含有するセルロース基材の製造方法及び上記シリコーン組成物を含有するセルロース基材がある。【特許請求の範囲】
【請求項１】
１個以上のアミノ基と架橋可能な３個以上の官能基で官能化された１種以上のポリシロキサン又はシロキサンオリゴマーを含んでなるシリコーン組成物であって、該ポリシロキサン又はシロキサンオリゴマーがセルロース含有基材に難燃性を付与するシリコーン組成物。
【請求項２】
前記１種以上のポリシロキサン又はシロキサンオリゴマーが次式のものである、請求項１記載の組成物。
ＭａＭ′ｂＤｃＤ′ｄＴｅＴ′ｆＱｇ
式中、添字ａ、ｂ、ｃ、ｄ、ｅ、ｆ及びｇは、ｂ＋ｄ＋ｆの和が２以上であり、しかもｄとｆが０のときはｂが４以上であることを条件として、０又は正の整数であり、
Ｍは式Ｒ１３ＳｉＯ１／２のものであり、
Ｍ′は式（Ｘ）ｈＲ２３−ｈＳｉＯ１／２のものであり、
Ｄは式Ｒ３２ＳｉＯ２／２のものであり、
Ｄ′は式（Ｘ）（２−ｉ）ｉＲ４ＳｉＯ２／２のものであり、
Ｔは式Ｒ５ＳｉＯ３／２のものであり、
Ｔ′は式（Ｘ）ＳｉＯ３／２のものであり、
Ｑは式ＳｉＯ４／２のものであり、
添字ｈは１〜３の範囲にあり、ｉは０又は１であり、
Ｒ１、Ｒ２、Ｒ３、Ｒ４及びＲ５は各々独立に架橋性前駆体、水素原子、Ｃ１−３０アルキル、Ｃ１−２２アルコキシ、Ｃ２−２２アルケニル、Ｃ６−１４アリール、Ｃ６−２２アルキル置換アリール、Ｃ６−２２アラルキル、Ｃ１−２２フルオロアルキル又はＣ１−２２ポリエーテルであり、
Ｘは各々独立にアミノ基又は架橋性前駆体であるが、ポリシロキサン又はシロキサンオリゴマー１分子当たり３個以上の架橋性前駆体とポリシロキサン又はシロキサンオリゴマー１分子当たり１個以上のアミノ基が存在することを条件とする。
【請求項３】
架橋性前駆体がヒドロキシ基、アルコキシ基、水素又はこれらの組合せを含む、請求項２記載の組成物。
【請求項４】
架橋性前駆体がヒドロキシ基を含む、請求項３記載の組成物。
【請求項５】
前記アミノ基がアミノプロピル基、アミノエチルアミノプロピル基又はこれらの組合せを含む、請求項１記載の組成物。
【請求項６】
前記アミノ基がアミノエチルアミノプロピル基を含む、請求項５記載の組成物。
【請求項７】
前記ポリシロキサンのアミノ基置換Ｓｉ原子／非置換Ｓｉ原子の比が平均約１〜約５の範囲にある、請求項１記載の組成物。
【請求項８】
前記セルロース含有基材が天然繊維、再生繊維又はこれらのブレンドもしくは組合せを含む、請求項１記載の組成物。
【請求項９】
前記セルロース含有基材が天然繊維を含む、請求項８記載の組成物。
【請求項１０】
当該組成物がさらにアルミニウム化合物を含む、請求項１記載の組成物。
【請求項１１】
当該組成物がさらに乳酸アルミニウムを含む、請求項１０記載の組成物。
【請求項１２】
（ａ）アミノエチルアミノプロピル基１個以上及び官能性ヒドロキシ基３個以上で官能化された１種以上のポリシロキサン又はシロキサンオリゴマー、及び
乳酸アルミニウム
を含んでなり、セルロース含有基材に難燃性を付与するシリコーン組成物。
【請求項１３】
セルロース含有基材の処理方法であって、
（ａ）アミノ基及び３個以上の架橋可能な官能基で官能化された１種以上のポリシロキサン又はシロキサンオリゴマーを含有するシリコーン組成物の水溶液、分散液又はエマルジョンでセルロース含有基材を濡らし、
（ｂ）濡らしたセルロース含有基材を約１２５℃〜約２２０℃の範囲の温度で硬化する
工程を含む方法。
【請求項１４】
前記１種以上のポリシロキサン又はシロキサンオリゴマーが次式のものである、請求項１３記載の方法。
ＭａＭ′ｂＤｃＤ′ｄＴｅＴ′ｆＱｇ
式中、添字ａ、ｂ、ｃ、ｄ、ｅ、ｆ及びｇは、ｂ＋ｄ＋ｆの和が２以上であり、しかもｄとｆが０のときはｂが４以上であることを条件として、０又は正の整数であり、
Ｍは式Ｒ１３ＳｉＯ１／２のものであり、
Ｍ′は式（Ｘ）ｈＲ２３−ｈＳｉＯ１／２のものであり、
Ｄは式Ｒ３２ＳｉＯ２／２のものであり、
Ｄ′は式（Ｘ）（２−ｉ）ｉＲ４ＳｉＯ２／２のものであり、
Ｔは式Ｒ５ＳｉＯ３／２のものであり、
Ｔ′は式（Ｘ）ＳｉＯ３／２のものであり、
Ｑは式ＳｉＯ４／２のものであり、
添字ｈは１〜３の範囲にあり、ｉは０又は１であり、
Ｒ１、Ｒ２、Ｒ３、Ｒ４及びＲ５は各々独立に架橋性前駆体、水素原子、Ｃ１−３０アルキル、Ｃ１−２２アルコキシ、Ｃ２−２２アルケニル、Ｃ６−１４アリール、Ｃ６−２２アルキル置換アリール、Ｃ６−２２アラルキル、Ｃ１−２２フルオロアルキル又はＣ１−２２ポリエーテルであり、
Ｘは各々独立にアミノ基又は架橋性前駆体であるが、ポリシロキサン又はシロキサンオリゴマー１分子当たり３個以上の架橋性前駆体とポリシロキサン又はシロキサンオリゴマー１分子当たり１個以上のアミノ基が存在することを条件とする。
【請求項１５】
架橋性前駆体がヒドロキシ基、アルコキシ基、水素又はこれらの組合せを含む、請求項１４記載の方法。
【請求項１６】
架橋性前駆体がヒドロキシ基を含む、請求項１５記載の方法。
【請求項１７】
前記アミノ基がＣ１−３０アミノアルキル基を含む、請求項１３記載の方法。
【請求項１８】
前記アミノ基がアミノプロピル基、アミノエチルアミノプロピル基又はこれらの組合せを含む、請求項１７記載の方法。
【請求項１９】
前記ポリシロキサンのアミノ基置換Ｓｉ原子／非置換Ｓｉ原子の比が平均約１〜約５の範囲にある、請求項１３記載の方法。
【請求項２０】
前記セルロース含有基材が天然繊維、再生繊維又はこれらのブレンドもしくは組合せを含む、請求項１３記載の方法。
【請求項２１】
前記セルロース含有基材が天然繊維を含む、請求項２０記載の方法。
【請求項２２】
前記組成物がさらにアルミニウム化合物を含む、請求項１３記載の方法。
【請求項２３】
前記組成物がさらに乳酸アルミニウムを含む、請求項２２記載の方法。
【請求項２４】
濡らしたセルロース含有基材を約１５０℃〜約２００℃の範囲の温度で硬化する、請求項１３記載の方法。
【請求項２５】
セルロース含有基材の処理方法であって、
（ａ）（ｉ）アミノエチルアミノプロピル基及び３個以上のヒドロキシ基で官能化された１種以上のポリシロキサン又はシロキサンオリゴマーと（ｉｉ）乳酸アルミニウムを含有するシリコーン組成物の水溶液、分散液又はエマルジョンでセルロース含有基材を濡らし、
（ｂ）濡らしたセルロース含有基材を約１５０℃〜約２００℃の範囲の温度で約５分〜約３０分の範囲の時間硬化する
工程を含むセルロース含有基材の処理方法。
【請求項２６】
１個以上のアミノ基と架橋可能な３個以上の官能基で官能化された１種以上のポリシロキサン又はシロキサンオリゴマーを含んでなるセルロース含有基材。
【請求項２７】
前記１種以上のポリシロキサン又はシロキサンオリゴマーが次式のものである、請求項２６記載の基材。
ＭａＭ′ｂＤｃＤ′ｄＴｅＴ′ｆＱｇ
式中、添字ａ、ｂ、ｃ、ｄ、ｅ、ｆ及びｇは、ｂ＋ｄ＋ｆの和が２以上であり、しかもｄとｆが０のときはｂが４以上であることを条件として、０又は正の整数であり、
Ｍは式Ｒ１３ＳｉＯ１／２のものであり、
Ｍ′は式（Ｘ）ｈＲ２３−ｈＳｉＯ１／２のものであり、
Ｄは式Ｒ３２ＳｉＯ２／２のものであり、
Ｄ′は式（Ｘ）（２−ｉ）ｉＲ４ＳｉＯ２／２のものであり、
Ｔは式Ｒ５ＳｉＯ３／２のものであり、
Ｔ′は式（Ｘ）ＳｉＯ３／２のものであり、
Ｑは式ＳｉＯ４／２のものであり、
添字ｈは１〜３の範囲にあり、ｉは０又は１であり、
Ｒ１、Ｒ２、Ｒ３、Ｒ４及びＲ５は各々独立に架橋性前駆体、水素原子、Ｃ１−３０アルキル、Ｃ１−２２アルコキシ、Ｃ２−２２アルケニル、Ｃ６−１４アリール、Ｃ６−２２アルキル置換アリール、Ｃ６−２２アラルキル、Ｃ１−２２フルオロアルキル又はＣ１−２２ポリエーテルであり、
Ｘは各々独立にアミノ基又は架橋性前駆体であるが、ポリシロキサン又はシロキサンオリゴマー１分子当たり３個以上の架橋性前駆体とポリシロキサン又はシロキサンオリゴマー１分子当たり１個以上のアミノ基が存在することを条件とする。
【請求項２８】
架橋性前駆体がヒドロキシ基、アルコキシ基、水素又はこれらの組合せを含む、請求項２７記載の基材。
【請求項２９】
架橋性前駆体がヒドロキシ基を含む、請求項２８記載の基材。
【請求項３０】
前記アミノ基がＣ１−３０アミノアルキル基を含む、請求項２６記載の基材。
【請求項３１】
前記アミノ基がアミノプロピル基、アミノエチルアミノプロピル基又はこれらの組合せを含む、請求項３０記載の基材。
【請求項３２】
前記ポリシロキサンのアミノ基置換Ｓｉ原子／非置換Ｓｉ原子の比が平均約１〜約５の範囲にある、請求項２６記載の基材。
【請求項３３】
前記セルロース含有基材が天然繊維、再生繊維又はこれらのブレンドもしくは組合せを含む、請求項２６記載の基材。
【請求項３４】
前記セルロース含有基材が天然繊維を含む、請求項３３記載の基材。
【請求項３５】
前記セルロース含有基材がさらにアルミニウム化合物を含む、請求項２６記載の基材。
【請求項３６】
前記セルロース含有基材がさらに乳酸アルミニウムを含む、請求項３５記載の基材。
【請求項３７】
（ａ）１個以上のアミノエチルアミノプロピル基及び３個以上のヒドロキシ基で官能化された１種以上のポリシロキサン又はシロキサンオリゴマーと（ｂ）乳酸アルミニウムを含んでなるセルロース含有基材。
【発明の詳細な説明】
【技術分野】
【０００１】
本発明は繊維材料用の組成物に関する。さらに具体的には、本発明は繊維材料との接着耐久性に優れ、繊維材料に難燃性を付与するシリコーン組成物に関する。
【背景技術】
【０００２】
衣料工業に用いられる繊維材料は一定の基準を守らないと、販売することができない。政府の基準では、衣料品は所定のレベルの難燃性を有していなければならない。難燃性は、布地に難燃性繊維材料をブレンドすることによって達成できる。例えば、多くの場合、木綿にポリエステルをブレンドして所要レベルの難燃性を達成する。残念なことに、難燃性繊維材料を布地にブレンドすると、最終繊維材料の柔らかさなどの特性に悪影響を及ぼすおそれがある。柔らかさが問題とされる場合、難燃剤での処理によって難燃性を付与することができる。例えば、布地との反応耐久性に優れるリン系分子又はポリカルボキシレートで繊維材料を処理することで、布地を難燃性にすることができる。残念なことに、かかる処理は、布地強度の著しい低下をもたらしたり、特別な処理装置を必要とすることが多い。
【特許文献１】米国特許第２２３６０７４号明細書
【特許文献２】米国特許第３３５５４２４号明細書
【特許文献３】米国特許第３５０４９９８号明細書
【特許文献４】米国特許第３５１２９１５号明細書
【特許文献５】米国特許第４４７６１８８号明細書
【特許文献６】米国特許第４６５２６１８号明細書
【特許文献７】米国特許第４７０５７０４号明細書
【特許文献８】米国特許第４７５７１２１号明細書
【特許文献９】米国特許第４８８８１３６号明細書
【特許文献１０】米国特許第４８９１３９８号明細書
【特許文献１１】米国特許第４９７８５６１号明細書
【特許文献１２】米国特許第５２３２６１１号明細書
【特許文献１３】米国特許第５８８３１８５号明細書
【特許文献１４】米国特許第６５８２６２０号明細書
【特許文献１５】英国特許出願公開第１２１５３２８号明細書
【特許文献１６】欧州特許出願公開第０６９９７１７号明細書
【特許文献１７】欧州特許出願公開第０７０２１０６号明細書
【特許文献１８】欧州特許出願公開第０９３６２５９号明細書
【非特許文献１】Ｇｅｌｅｓｔ，  Ｉｎｃ．，  Ｍａｔｅｒｉａｌ  Ｓａｆｅｔｙ  Ｄａｔａ  Ｓｈｅｅｔ，  “Ａｍｉｎｏｐｒｏｐｙｌｓｉｌｓｅｓｑｕｉｏｘａｎｅ−Ｍｅｔｈｙｌｓｉｌｓｅｑｕｉｏｘａｎｅ  Ｃｏｐｏｌｙｍｅｒ  Ｏｌｉｇｏｍｅｒ，  ２２−２５％  −  ＷＳＡ−７０１１”，  ｐｐ．１−３，  ２００２；Ｒｅｔｒｉｅｖｅｄ  ｆｒｏｍ  ｔｈｅ  Ｉｎｔｅｒｎｅｔ：  ＵＲＬ：ｈｔｔｐ：／／ｗｗｗ．ｇｅｌｅｓｔ．ｃｏｍ／ｍｓｄｓ．ａｓｐ？ＷＳＡ−７０１１
【発明の開示】
【発明が解決しようとする課題】
【０００３】
したがって、繊維材料の処理に使用でき、繊維材料に消費者に高く評価されしかも耐久性を示する利益を付与することができる難燃処理を実現することが望まれている。つまり、これらの必要条件を満たす新しい処理が絶えず求められている。
【課題を解決するための手段】
【０００４】
本発明は、１個以上のアミノ基と架橋可能な３個以上の官能基で官能化された１種以上のポリシロキサン又はシロキサンオリゴマーを含んでなるシリコーン組成物であって、該ポリシロキサン又はシロキサンオリゴマーがセルロース含有基材に難燃性を付与するシリコーン組成物を提供する。
【０００５】
別の実施形態では、本発明は、セルロース含有基材の処理方法であって、
（ａ）アミノ基及び３個以上の架橋可能な官能基で官能化された１種以上のポリシロキサン又はシロキサンオリゴマーを含有するシリコーン組成物の水溶液、分散液又はエマルジョンでセルロース含有基材を濡らし、
（ｂ）濡らしたセルロース含有基材を約１２５℃〜約２２０℃の範囲の温度で硬化する
工程を含んでなる方法を提供する。
【０００６】
さらに他の実施形態では、本発明は、１個以上のアミノ基と架橋可能な３個以上の官能基で官能化された１種以上のポリシロキサン又はシロキサンオリゴマーを含んでなるセルロース含有基材を提供する。
【発明を実施するための最良の形態】
【０００７】
本発明は、アミノ含有基（以下、「アミノ基」ともいう）と３個以上の架橋部位として機能し得る官能基（以下、「架橋性前駆体」ともいう）で官能化された１種以上のポリシロキサン又はシロキサンオリゴマーを含有するシリコーン組成物を包含する。本発明のポリシロキサンは、天然繊維／セルロース基材、即ち天然繊維／セルロースを含有する基材に難燃性を付与する。
【０００８】
本発明は、次式の１種以上のポリシロキサン又はシロキサンオリゴマーを包含する。
【０００９】
ＭａＭ′ｂＤｃＤ′ｄＴｅＴ′ｆＱｇ
式中、添字ａ、ｂ、ｃ、ｄ、ｅ、ｆ及びｇは、ｂ＋ｄ＋ｆの和が２以上であり、しかもｄとｆが０のときはｂが４以上であることを条件として、０又は正の整数であり、
Ｍは式Ｒ１３ＳｉＯ１／２のものであり、
Ｍ′は式（Ｘ）ｈＲ２３−ｈＳｉＯ１／２のものであり、
Ｄは式Ｒ３２ＳｉＯ２／２のものであり、
Ｄ′は式（Ｘ）（２−ｉ）Ｒ４ｉＳｉＯ２／２のものであり、
Ｔは式Ｒ５ＳｉＯ３／２のものであり、
Ｔ′は式（Ｘ）ＳｉＯ３／２のものであり、
Ｑは式ＳｉＯ４／２のものであり、
添字ｈは１〜３の範囲にあり、ｉは０又は１であり、
Ｒ１、Ｒ２、Ｒ３、Ｒ４及びＲ５は各々独立に架橋性前駆体、水素原子、Ｃ１−３０アルキル、Ｃ１−２２アルコキシ、Ｃ２−２２アルケニル、Ｃ６−１４アリール、Ｃ６−２２アルキル置換アリール及びＣ６−２２アラルキル基であり、これらの基のいずれもハロゲン化、例えばフッ素化されてＣ１−２２フルオロアルキルのようなフルオロカーボンを含んでいてもよく、或いは式（ＣＨ２ＣＨＲ６Ｏ）ｋ（式中のＲ６は繰り返し単位毎に独立にＣＨ３又はＨであり、ｋは約４〜約５０の範囲にある）のポリエーテル単位を含んでいてもよい。Ｘは各々独立にアミノ基又は架橋性前駆体であるが、ポリシロキサン又はシロキサンオリゴマーが１分子当たり３個以上の架橋性前駆体及び１個以上のアミノ基を有することを条件とする。アミノ基は典型的にはＣ１−３０アミノアルキルの形態である。アミノ基は、一級窒素基、二級窒素基、三級窒素基、四級窒素基又はこれらの混合物を含んでいてもよい。アミノ基は脂肪族環構造の一部であってもなくてもよい。アミノ基は芳香環のみからなるものでも、芳香環が介在するものでもよい。アミノ基に含まれる窒素原子の数は幾つでもよいが、好ましくは１又は２個である。好ましいアミノ基はアミノプロピル及びアミノエチルアミノプロピルである。本発明の各種実施形態で用いる用語「アルキル」には、ｎ−アルキル、枝分れアルキル、アラルキル及びシクロアルキル基がすべて包含される。ｎ−及び枝分れアルキル基は好ましくは炭素原子数約１〜約３０のものであり、非限定的な具体例として、メチル、エチル、プロピル、イソプロピル、ブチル、ｔｅｒｔ−ブチル、ペンチル、ネオペンチル、ヘキシル、ドデシル、セチル、ステアリルが挙げられる。シクロアルキル基は好ましくは環炭素原子数約４〜約１２のものである。かかるシクロアルキル基の非限定的な具体例として、シクロブチル、シクロペンチル、シクロヘキシル、メチルシクロヘキシル、シクロヘプチルが挙げられる。アラルキル基は好ましくは炭素原子数約７〜約１４のものである。その非限定的な具体例として、ベンジル、フェニルブチル、フェニルプロピル、フェニルエチルが挙げられる。本発明の各種実施形態で用いられるアリール基は好ましくは環炭素原子数約６〜約２０のものであり、少なくとも１個の単環又は多環部分を含んでおり、多環は縮合環でも連結環でもよい。これらのアリール基の非限定的な具体例として、フェニル、ビフェニル、ナフチルが挙げられる。適当なハロゲン化部分の非限定的な具体例としては、トリフルオロプロピルが挙げられる。
【００１０】
本発明で使用する「架橋性前駆体」は、本発明の他のアミノ官能化ポリシロキサン又はシロキサンオリゴマー或いは添加した２個以上の架橋性前駆体を有する架橋性化合物と直接（例えばヒドロキシ基）又は間接的（例えばアルコキシ基）に架橋し得る部分を包含する。典型的な架橋性前駆体としては、ヒドロキシ基、アルコキシ基、水素、及び求核性基と組み合せた求電子性基がある。最も典型的には、架橋性前駆体はヒドロキシ基である。
【００１１】
本発明において、セルロース含有基材に難燃性を付与できるポリシロキサン又はシロキサンオリゴマー上のアミノ基の数は少なくとも１であるが、ポリシロキサン又はシロキサンオリゴマーのケイ素原子のすべてをアミノ基で置換してもよい。本発明の好適な実施形態では、アミノ基置換Ｓｉ原子／非置換Ｓｉ原子の比は平均約１〜約５の範囲にある。ポリシロキサン又はシロキサンオリゴマーは好ましくは水溶性又は乳化可能なものである。
【００１２】
本発明のポリシロキサン又はシロキサンオリゴマーは、典型的には、上述の構造パラメータを前提として、アミノ基及び架橋性前駆体で置換されたシラン又はオリゴシランの適当な触媒の存在下での平衡化反応によって製造される。触媒は好ましくは塩基性触媒である。
【００１３】
本発明の一実施形態では、シリコーン組成物は、特定の線状、枝分れ、架橋又は環状ポリシロキサンを主成分として含有する。また、適当な組成物は１種以上のポリシロキサン又はシロキサンオリゴマーを含んでおり、これらは例えば上記ポリシロキサン又はシロキサンオリゴマーの合成プロセスで生ずるような他の化学種を全ケイ素含有種を基準として約０．０００１重量％〜約５重量％の範囲のレベルで不定量含んでいてもよい。具体例を挙げると、適当な組成物は、不定量のＤ４、又はＳｉ−Ｈ、Ｓｉ−ＯＨ、Ｓｉ−Ｏ−アルキル結合を有する化学種、並びにアミノ基を含んでいないこれらの混合物を含んでいてもよい。
【００１４】
本発明のシリコーン繊維処理組成物は、添加剤又は１群の添加剤がシリコーン組成物の難燃性効果に悪影響を与えない限り、適宜、添加剤、例えば触媒、触媒混合物；架橋剤；有機化合物；リン、ホウ素、アルミニウム、マグネシウム又は亜鉛のような種を含有する無機化合物；又はこれらの組合せを含んでいてもよい。本発明の好適な実施形態では、シリコーン組成物は、１種以上のアルミニウム化合物、例えば乳酸アルミニウムを含んでいてもよい。アルミニウム化合物を添加する場合、アルミニウム化合物はシリコーン組成物を基準として約０．０１重量％〜約１０重量％、さらに好ましくはシリコーン組成物を基準として約０．５重量％〜約５重量％の範囲で存在する。
【００１５】
織物上でのシリコーン組成物の硬化を促進する触媒が存在していてもよい。典型的には、触媒は組成物中のケイ素を基準として約０．０００１重量％〜約１０重量％、さらに好ましくは全組成物を基準として約０．００１重量％〜約５重量％の範囲で存在する。硬化触媒の例としては、特に限定されないが、有機又は無機酸及び塩基がある。
【００１６】
１個以上のアミノ基と架橋可能な３個以上の官能基で官能化された１種以上のポリシロキサン又はシロキサンオリゴマーを含有する本発明のシリコーン組成物は、典型的には、天然繊維、再生繊維及びそれらのブレンドなどのセルロース含有表面を始めとするテキスタイルのような材料に難燃性を付与する。本発明の格段の利点は、上記官能基によってシリコーン組成物がセルロース含有表面に永続的に接着できるようになることである。
【００１７】
シリコーン組成物は当技術分野で公知の方法で基材に適用し得る。例えば、パディング法が繊維材料処理に典型的である。通常、パディング法では、基材をシリコーン組成物の水溶液、非水溶液、分散液又はエマルジョンで濡らす。例えば、シリコーン組成物を水混合物として供給することができ、混合物はシリコーン組成物を混合物全体を基準として約０．０１重量％〜約９９重量％の範囲で含有することができる。シリコーン組成物を基材に適用した後、組成物を約５分〜約２時間、好ましくは約５分〜約３０分間硬化させればよい。典型的には、硬化温度は約１２５℃〜約２２０℃、好ましくは約１５０℃〜約２００℃の範囲にある。或いはまた、同様の方法で、置換シリコーン又はシリコーン樹脂を未処理の基材に適用し、硬化してもよい。
【実施例】
【００１８】
当業者が本発明を容易に実施できるように、以下に実施例を示して本発明を具体的に説明するが、本発明はこれらの実施例に限定されない。
【００１９】
代表的布地処理
１００％木綿フリースの２インチ×６インチ片を、室温で、５重量％のシロキサンオリゴマー（アミノエチルアミノプロピルシルセスキオキサンオリゴマー、Ｇｅｌｅｓｔ社製、表１で「シロキサン」と表示）及び（布地処理組成物の全重量を基準として０．９重量％又は３．７重量％の）乳酸アルミニウムを含有する水溶液中で、振盪した。布地を取り出し、手回し衣服絞り機に通した。吸水量を測定したところ、ほぼ１００％であった。これを合計１４個のフリースサンプルについて繰り返した。サンプルを対流オーブンで１５０℃に２０分間加熱し、次いで室温まで放冷した。５個のサンプルは処理／加熱後に難燃性について評価し、別の５個のサンプルは洗ってから燃焼試験した。
【００２０】
布地洗濯
１ガロン金属塗料缶で、３．９ｇの１９９３ＡＡＴＣＣ衣料洗剤と１．５ｋｇの水道水を混合した。缶をスターラー／ホットプレート上に置き、缶頂部に機械的スターラーを取り付け、３枚羽インペラーを水面直下に位置させた。金属熱電対を水中に４５°の角度で差し込んだ。７つの処理布地サンプル（すべて同一処理から）を入れた。スターラーを６０〜７０％にセットし、サンプルを４９℃で１２分間洗濯した。その後布地サンプルを取りだし、ビーカーに入れて冷たい水道水（１５℃前後）の流れに５分間おいて濯いだ。過剰な水を除去し、サンプルを水平ラックにて一晩室温で乾燥した。
【００２１】
燃焼試験
試験に先立って、すべての布地片を対流オーブンにて１０５℃で３０分間コンディショニングした。サンプルをそれぞれサンプルホルダーに取り付け、デシケータ内に１〜３時間保持した。次にサンプルを、４５°１６ＣＦＲ１６１０試験の標準規約に準じて燃焼試験した。Ｇｏｖｍａｒｋ  Ｏｒｇａｎｉｚａｔｉｏｎ社（米国ニューヨーク州ベルモア）製の燃焼試験機を使用した。
【００２２】
【表１】
2006526697.tif 000002
表１のデータから明らかな通り、シロキサン化合物混合物で処理した木綿フリースは、洗濯の前後いずれにおいても難燃性を示した。
【００２３】
以上、例示を目的として典型的な実施形態を開示してきたが、以上の説明は本発明の範囲を限定するものではない。本発明の技術的思想及び範囲内での様々な変更、改変及び置換は当業者には明らかであろう。
【国際調査報告】
2006526697.tif 000003
2006526697.tif 000004
2006526697.tif 000005